(57)【要約】【課題】アルミニウム電解コンデンサの、エージング時のショート不良率を低減し、素子ショート不良率を低減すると共に、高耐電圧化が実現したアルミニウム電解コンデンサ用セパレータ及び該セパレータを用いたアルミニウム電解コンデンサを提供することを目的とする。【解決手段】少なくとも１層の不織布層を有し、一対の電極の間に介在するアルミニウム電解コンデンサ用セパレータであって、前記不織布層の平均孔径が０．５〜１５μｍの範囲であり、かつ、７０℃のイオン交換水に３０分間浸漬した後の湿潤引張強さが０．３０ｋＮ／ｍ以上であり、前記不織布層は、アクリル繊維を２５質量％以上含有する。【選択図】        なし【特許請求の範囲】
【請求項１】
少なくとも１層の不織布層を有し、一対の電極の間に介在するアルミニウム電解コンデンサ用セパレータであって、
前記不織布層の平均孔径が０．５〜１５μｍの範囲であり、かつ、７０℃のイオン交換水に３０分間浸漬した後の湿潤引張強さが０．３０ｋＮ／ｍ以上であることを特徴とするセパレータ。
【請求項２】
前記不織布層は、アクリル繊維を２５質量％以上含有することを特徴とする請求項１記載のセパレータ。
【請求項３】
前記アクリル繊維が、フィブリル化アクリル繊維を２５〜５０質量％含有することを特徴とする請求項１又は請求項２いずれかに記載のセパレータ。
【請求項４】
請求項１及至請求項３いずれかに記載のセパレータを用いたアルミニウム電解コンデンサ。
【請求項５】
陰極として導電性高分子を用いたことを特徴とする請求項４に記載のアルミニウム電解コンデンサ。
【発明の詳細な説明】
【技術分野】
【０００１】
本発明は、アルミニウム電解コンデンサに好適なセパレータおよび該セパレータを用いたアルミニウム電解コンデンサに関するものである。
【背景技術】
【０００２】
近年、電子機器や自動車電装機器のデジタル化に伴い、これら機器の高機能化、高性能化が進み、また、これら機器等の小型化のため、これらに用いられる電子回路基板等にも小型化が求められている。
【０００３】
導電性高分子を陰極材料に用いたアルミニウム電解コンデンサ（以下、「固体電解コンデンサ」と称す）は、電解液を陰極材料に用いたアルミニウム電解コンデンサと比べＥＳＲ（等価直列抵抗）特性が良好であることから員数削減による小型化が可能であり、パソコンやゲーム機等に使用されている。パソコン等ではＣＰＵの高速化・高機能化が求められており、動作周波数がいちだんと高周波化している。
【０００４】
電解液を用いたアルミニウム電解コンデンサの伝導機構はイオン伝導であるが、固体電解コンデンサの伝導機構は電子伝導であり高伝導度を示す。つまり、蓄えた電子を放出する応答性が良いことから、低ＥＳＲ特性となり、電源回路の中でもＣＰＵ周りに用いるコンデンサとしてメリットがある。
【０００５】
アルミニウム電解コンデンサに用いられる導電性高分子の中でも、導電性高分子水分散液を用いたアルミニウム電解コンデンサは、耐電圧特性が良好であるため、電源回路の中でも数十Ｖ程度の定格電圧が求められる用途に使用されている。しかしながら、近年、電源回路に用いられるアルミニウム電解コンデンサには、定格電圧の向上が求められてきていた。
【０００６】
また近年は、陰極材料として、導電性高分子と電解液とを共に使用した、導電性高分子ハイブリッドアルミニウム電解コンデンサ（以下、「ハイブリッド電解コンデンサ」と称す）がコンデンサメーカー各社より上市されており、低ＥＳＲ特性であることと、ショート不良がないことが必須要件である自動車用等にも用いられている。
【０００７】
ここで、アルミニウム電解コンデンサの定格電圧は、誘電体（陽極アルミニウム酸化皮膜）の耐電圧と、電解液（又は、導電性高分子）の耐電圧との組合せで決まる。陰極材料に電解液を用いたアルミニウム電解コンデンサはアルミニウム酸化皮膜の自己修復能力があるが、固体電解コンデンサは、アルミニウム酸化被膜の修復能力を持たない。
【０００８】
そこで、固体電解コンデンサでは、導電性高分子層を形成前に再化成をおこなうことにより、箔の切断面やタブ等の未化成部分の化成、およびアルミニウム酸化皮膜の欠損部分を修復した後に導電性高分子層を形成している。つまり、導電性高分子層形成前の再化成の出来栄えが、固体電解コンデンサの定格電圧を左右することとなる。
【０００９】
固体電解コンデンサにおいては、導電性高分子重合液には、導電性高分子のモノマーと酸化剤とが含まれている。セパレータは導電性高分子の保持のために、モノマーおよび酸化剤を含む導電性高分子重合液の含浸性がよいことや、導電性高分子の重合を妨げないこと、導電性高分子水分散液の含浸性がよいことなどが求められる。
【００１０】
固体電解コンデンサに用いられるセパレータとして、セルロース製セパレータもあるが、通常、セルロース製セパレータは炭化処理を施して使用される。これは、セルロースを炭化処理することで、セパレータの酸化剤に対する耐性を向上させること、更に、炭化によりセパレータの空隙が増加するためであり、重合液の含浸性を向上させることも期待できるからである。
【００１１】
しかしながら、セパレータの炭化処理工程でかかる熱によりセルロースの熱分解が起こり、この熱分解によってセパレータの物理的強度が低下してしまう。また、セルロース自体は酸性条件下で徐々に分解されるため、酸化剤を含有する導電性高分子重合液および水分散液をコンデンサ素子に含浸するとセパレータの物理的強度の低下が顕著となる。
【００１２】
このようなセルロース製セパレータの問題点を回避するために、合成繊維を配合したセパレータも使用されている。この種のセパレータに使用されている合成繊維として、例えば、アクリル繊維、半芳香族ポリアミド繊維、アラミド繊維、ポリエステル繊維などが挙げられる。
【００１３】
これら合成繊維の中でも、導電性高分子の重合液や分散液との含浸性や、耐熱性、耐酸性等の観点から、アクリル繊維が好適に用いられており、例えば特許文献１乃至２の技術が開示されている。
また、アルミニウム電解コンデンサの内部短絡（ショート不良）を低減する方法として特許文献３の技術が開示されている。
【先行技術文献】
【特許文献】
【００１４】
【特許文献１】特開２０１４−１７５５８８号公報
【特許文献２】特開２００６−３４４７４２号公報
【特許文献３】特開２０１３−０８０８２８号公報
【発明の概要】
【発明が解決しようとする課題】
【００１５】
特許文献１記載の発明においては、アクリル繊維を用いたセパレータが提案されている。アクリル繊維を使用したセパレータは、導電性高分子の重合液や分散液の含浸性、及び保持性が良好であり、このセパレータを使用することで、アルミニウム電解コンデンサのＥＳＲを低減することができる。
しかしながら、上述した通り、アルミニウム電解コンデンサにも更なる高定格電圧化が求められており、セパレータにも更なる耐ショート性の向上が求められている。
【００１６】
特許文献２記載の発明は、フィブリル化アクリル繊維を含有したセパレータであり、微細なフィブリルを有するフィブリル化アクリル繊維を用いることで、セパレータの緻密性が向上し、耐ショート性を改善できる。また、フィブリル化アクリル繊維同士の交絡点が増加することに加え、抄紙時の熱履歴によって、フィブリル化アクリル繊維同士の交絡点が結着するため、セパレータの強度を向上させることができる。
【００１７】
また、特許文献３に記載の発明は、積層不織布の平均細孔径を０．３〜２０μｍに制御したセパレータが開示されている。平均孔径が０．３０μｍ以上あれば、化成液が孔内に入りやすく、２０μｍ以下であれば繊維間距離が適当でショートが少ないとされている。
【００１８】
アルミニウム固体電解コンデンサの高定格電圧化という観点では、特許文献１に記載されたセパレータと比べ、特許文献２及び３に記載のセパレータは、セパレータの機械強度を向上し、ショートを抑制することが可能であり、特許文献２及び３記載のセパレータを用いたコンデンサは、コンデンサの高定格電圧化に寄与するが、近年求められている程度の高定格電圧化には対応できないことがわかった。
【００１９】
つまり、アルミニウム固体電解コンデンサの高定格電圧化のために、コンデンサ製造時の再化成工程で印加される電圧も高くなってきている。そして、再化成での印加電圧の高電圧化により、酸化皮膜および化成液の抵抗による熱量も増大するため、化成液の温度も高くなってきている。
【００２０】
本発明者らは、この原因について鋭意検討した。その結果、特許文献２及び３に記載されたセパレータは、緻密性が高く、素子巻回後のショートを低減できるが、温度の上昇した化成液中では、セパレータの紙層が崩れてしまう。このため、セパレータが形状を維持できず、エージング時の素子のショートを抑制できないことが判明した。
【００２１】
つまり、電圧が印加されることで、温度が上昇した化成液中に浸漬された状態のセパレータは、セパレータを構成する繊維それぞれが動こうとすることで、繊維やフィブリル同士の交絡点や結着点が緩み、結果、セパレータの紙層が部分的に崩落していく。
【００２２】
化成液中でのセパレータ形状を維持するため、例えばセパレータに湿潤紙力増強剤を添加し、セパレータ自体の紙層を保つ手法が考えられるが、コンデンサ用セパレータに適用可能な湿潤紙力増強剤は水酸基をもつセルロース繊維には有効であるが、水酸基をもたないアクリル繊維に対しては湿潤引張強さが強くならないといった問題があり、エージング時の素子のショート不良率を低減することができなかった。
【００２３】
本発明は、上記問題点に鑑みてなされたものであり、化成液中での紙層崩れを抑制し、セパレータの形状安定性を向上することで、セパレータの耐ショート性を向上させ、このセパレータを用いたアルミニウム固体電解コンデンサを高定格電圧化してもショート不良率を低減することを目的とする。
【課題を解決するための手段】
【００２４】
本発明に係るセパレータは、上記課題を解決することを目的として成されたもので、例えば以下の構成を備える。
すなわち、少なくとも１層の不織布層を有し、一対の電極の間に介在するアルミニウム電解コンデンサ用セパレータであって、前記不織布層の平均孔径が０．５〜１５μｍの範囲であり、かつ、７０℃のイオン交換水に３０分間浸漬した後の湿潤引張強さが０．３０ｋＮ／ｍ以上であることを特徴とする。
【００２５】
そして例えば、 前記不織布層は、アクリル繊維を２５質量％以上含有することを特徴とする。また例えば、前記アクリル繊維が、フィブリル化アクリル繊維を２５〜５０質量％含有することを特徴とする。
【００２６】
または、以上のいずれかに記載のセパレータを用いたアルミニウム電解コンデンサとする。また例えば、陰極として導電性高分子を用いたことを特徴とするアルミニウム電解コンデンサとする。
【発明の効果】
【００２７】
本発明によれば、アルミニウム電解コンデンサの、エージング時のショート不良率を低減し、素子ショート不良率を低減することが出来る。更に、高耐電圧化が実現したアルミニウム電解コンデンサを提供できる。
【発明を実施するための形態】
【００２８】
以下、本発明の一実施の形態について詳細に説明する。
本発明に係る発明の実施の形態のセパレータは、少なくとも１層の不織布層を有し、一対の電極の間に介在するアルミニウム電解コンデンサ用セパレータであって、該セパレータの７０℃のイオン交換水に３０分間浸漬した後の湿潤引張強さを０．３０ｋＮ／ｍ以上とする。好ましくは７０℃のイオン交換水に３０分間浸漬した後の湿潤引張強さを０．３５ｋＮ／ｍ以上とし、より好ましくは湿潤引張強さを０．４０ｋＮ／ｍ以上とする。
【００２９】
セパレータを７０℃のイオン交換水に３０分間浸漬した後の湿潤引張強さに上限は特にないが、実際のコンデンサに適用可能なセパレータの厚さ、密度から判断すると、２．０ｋＮ／ｍ程度が上限となると考えられる。
【００３０】
本実施の形態におけるセパレータは、セパレータの平均孔径を０．５〜１５μｍの範囲内に制御しているため、セパレータの緻密性が担保され、コンデンサ素子巻回工程でのショート不良率を低減できる。
【００３１】
また本実施の形態におけるセパレータは、７０℃のイオン交換水に３０分間浸漬した後の湿潤引張強さが０．３０ｋＮ／ｍ以上の構造とするため、エージング時のショート不良を大きく抑制できる。
【００３２】
セパレータの平均孔径を０．５〜１５μｍの範囲に制御することで、セパレータの緻密性が向上し、コンデンサ素子巻回工程後のショート不良率を低減できる。
セパレータの平均孔径を０．５〜１３μｍの範囲とすることにより、ショート不良率をさらに低減することが可能となり、より好ましいものとできる。
【００３３】
平均孔径が０．５μｍ未満では、セパレータの繊維間隙が密になりすぎて含侵性が悪化し、コンデンサのＥＳＲ特性も悪くなる。また、平均孔径が１５μｍを超過すると、電極箔にバリ等が存在した場合、コンデンサのショート不良が増加する可能性がある。
【００３４】
再化成の時間は３０分以内の処理が一般的であるが、この再化成にかかる時間の間常に電圧を印加すると、化成液の温度は７０℃程度に達する。このため、セパレータを７０℃、３０分間イオン交換水に浸漬した後の湿潤引張強さを０．３０ｋＮ／ｍ以上確保すれば、再化成工程でセパレータの紙層が崩れることなく、形状が維持できる。
【００３５】
また、セパレータの形状が維持できることで、エージング時のショート不良を抑制できる。セパレータを７０℃、３０分間イオン交換水に浸漬した後の湿潤引張強さが０．３０ｋＮ／ｍ未満であった場合、エージング時のショート不良が抑制できず、ひいてはコンデンサの高定格電圧化が困難になる。
【００３６】
また、本実施の形態に係るセパレータは、アクリル繊維を２５質量％以上含有すると、セパレータへの重合液や分散液の含浸性が向上し、このセパレータを用いたアルミニウム電解コンデンサのＥＳＲをより一層低減できる。アクリル繊維の含有量が２５質量％未満では、セパレータへの重合液や分散液の含浸性が低下する傾向がある。
【００３７】
尚、アクリル繊維として、フィブリル化アクリル繊維を用いると、アクリル繊維の含浸性を保持したまま、フィブリル化されたアクリル繊維により繊維の交絡点、結着点が増加し、セパレータ自体の機械強度を向上させることが可能となる。更に、セパレータの緻密性も向上するため、ショート不良の抑制に寄与する。なお、フィブリル化アクリル繊維の含有量が多すぎるとセパレータの緻密性が高くなりすぎるため、ＥＳＲが高くなる傾向がある。フィブリル化アクリル繊維の含有量としては、５０質量％程度が上限として好ましい。
【００３８】
本実施の形態の発明に係るセパレータにおいて、アクリル繊維以外に用いることが可能な繊維としては、例えばナイロン繊維、アラミド繊維、ポリエステル繊維等を用いることができる。
また、セパレータの形成時の必要性や、取扱時の機械強度を考慮して、バインダー繊維を用いることができる。
【００３９】
具体的には、ナイロン繊維としては、半芳香族ポリアミド繊維、アラミド繊維としては、フィブリル化アラミド繊維、ポリエステル繊維としては、ポリエチレンテレフタレートポリエステル繊維が、繊維形状や、繊維径、セパレータに用いたときの耐熱性や、耐薬品性の観点から好ましい。
【００４０】
また、ポリエチレンテレフタレートポリエステル繊維は、繊維を紡糸する際、延伸度を抑制して製造した繊維であれば、セパレータ形成時の熱で、該繊維同士の交絡点で結着するため、セパレータの機械強度等に物性向上に寄与する。
【００４１】
本実施の形態のセパレータの厚さおよび密度は、所望のアルミニウム電解コンデンサの特性を満足するものを、特に限定なく採用できる。一般的に、厚さ２０〜７０μｍ、密度０．２０〜０．６０ｇ／ｃｍ3程度の厚さおよび密度のセパレータが使用されているが、この範囲に限定されるものではない。
【００４２】
本発明の実施の形態例において、セパレータは抄紙法を用いて形成した湿式不織布を採用した。セパレータの抄紙形式は、平均孔径や湿潤引張強さを満足することができれば特に限定はなく、長網抄紙や短網抄紙、円網抄紙といった抄紙形式が使用でき、またこれらの抄紙法によって形成された層を複数合わせたものであってもよい。また、抄紙に際しては、コンデンサ用セパレータに影響を与えない程度の不純物含有量であれば、分散剤や消泡剤、紙力増強剤などの添加剤を加えてもよく、紙層形成後に紙力増強加工、親液加工、カレンダー加工、エンボス加工等の後加工を施してもよい。
【００４３】
但し、本実施の形態の根幹である、セパレータの平均孔径０．５〜１５μｍ、セパレータを７０℃、３０分間イオン交換水に浸漬した後の湿潤引張強さが０．３０ｋＮ／ｍ以上を実現できれば、セパレータの形成方法に限定はなく、製膜法で用いられるような、繊維分散液をキャスティングにより製膜する等の方法でも問題はない。
【００４４】
そして、本実施の形態のアルミニウム電解コンデンサは、セパレータとして上記構成のセパレータを用いて、一対の電極の間にセパレータを介在させ、陰極材料として導電性高分子を使用した。
【００４５】
以上の構成を採用することにより、本実施の形態例のセパレータは、重合液あるいは分散液の含浸性が良好で、耐ショート性に優れたものとできる。そして、このセパレータを、陰極材料として導電性高分子を用いたアルミニウム電解コンデンサに用いることで、耐ショート性が高く、低ＥＳＲであるアルミニウム電解コンデンサを得ることができる。
【００４６】
〔セパレータおよびアルミニウム電解コンデンサの特性の測定方法〕
本実施の形態のセパレータおよびアルミニウム電解コンデンサの各特性の具体的な測定は、以下の条件および方法で行った。
【００４７】
〔厚さ〕
「ＪＩＳ  Ｃ  ２３００−２  『電気用セルロース紙−第２部：試験方法』  ５．１  厚さ」に規定された、「５．１．１  測定器および測定方法 a外側マイクロメータを用いる場合」のマイクロメータを用いて、「５．１．３  紙を折り重ねて厚さを測る場合」の１０枚に折り重ねる方法で、セパレータの厚さを測定した。
【００４８】
〔密度〕
「ＪＩＳ  Ｃ  ２３００−２  『電気用セルロース紙−第２部：試験方法』  ７．０Ａ  密度」のＢ法に規定された方法で、絶乾状態のセパレータの密度を測定した。
〔平均孔径〕
ＰＭＩ社製Ｐａｒｍ−Ｐｏｒｏｍｅｔｅｒを用いてバブルポイント法（ＪＩＳ Ｋ３８３２）により測定される孔径分布から、セパレータの平均孔径（μｍ）を求めた。
【００４９】
〔湿潤引張強さ〕
水を入れたウォーターバスを恒温に保ち、ビーカー内に２００ｍＬのイオン交換水を入れてビーカー内を７０℃に保つ。セパレータの長さ方向（ＭＤ方向）に１８０ｍｍ、幅方向（ＣＤ方向）に１５ｍｍに裁断した試験片６枚をビーカー内のイオン交換水に３０分間浸す。３０分経過後取り出し、電子式引張試験機を用い、ツカミの間隔１８０ｍｍ、毎分約２００ｍｍの速さで試験片を引張り、その引張強さを測定した。６枚の平均値を求め、平均値を単位換算することで、湿潤引張強さ（ｋＮ／ｍ）を求めた。
【００５０】
〔固体電解コンデンサの製作工程〕
定格電圧３５Ｖ、定格静電容量１２０μＦ、直径１０ｍｍ×高さ１０.０ｍｍと、定格電圧６３Ｖ、定格静電容量４７μＦ、直径１０ｍｍ×高さ１５.０ｍｍとの二種類の固体電解コンデンサを作製した。
具体的な作製方法は、以下の通りである。
【００５１】
エッチング処理および酸化皮膜形成処理を行った陽極箔と陰極箔とが接触しないようにセパレータを介在させて巻回し、コンデンサ素子を作製した。作製したコンデンサ素子は、再化成処理後、乾燥した。
【００５２】
定格電圧３５Ｖの固体電解コンデンサの場合には、コンデンサ素子に導電性高分子重合液を含浸後、加熱・重合させ、溶媒を乾燥させて導電性高分子を形成した。
定格電圧６３Ｖの固体電解コンデンサの場合には、コンデンサ素子に導電性高分子水分散液を含浸後、加熱・乾燥させて導電性高分子を形成した。
次に、所定のケースにコンデンサ素子を入れ、開口部を封口後、エージングを行い、それぞれの固体電解コンデンサを得た。
【００５３】
〔ハイブリッド電解コンデンサの製作工程〕
定格電圧３５Ｖ、定格静電容量２７０μＦ、直径１０ｍｍ×高さ１２．５ｍｍと、定格電圧１２５Ｖ、定格静電容量１０μＦ、直径１０ｍｍ×高さ１０．５ｍｍとの二種類のハイブリッド電解コンデンサを作製した。
具体的な作製方法は、以下の通りである。
【００５４】
エッチング処理および酸化皮膜形成処理を行った陽極箔と陰極箔とが接触しないようにセパレータを介在させて巻回し、コンデンサ素子を作製した。作製したコンデンサ素子は、再化成処理後、乾燥した。
定格電圧３５Ｖのハイブリッド電解コンデンサの場合には、コンデンサ素子に導電性高分子重合液を含浸後、加熱・重合させ、溶媒を乾燥させて導電性高分子を形成した。
【００５５】
定格電圧１２５Ｖのハイブリッド電解コンデンサの場合には、コンデンサ素子に導電性高分子水分散液を含浸後、加熱・乾燥させて導電性高分子を形成した。
続けて、上記コンデンサ素子に駆動用電解液を含浸させ、所定のケースにコンデンサ素子を入れ、開口部を封口後、エージングを行い、それぞれのハイブリッド電解コンデンサを得た。
【００５６】
〔アルミニウム電解コンデンサの評価方法〕
本実施の形態のアルミニウム電解コンデンサの具体的な性能評価は、以下の条件および方法で行った。
〔ＥＳＲ〕
作製したコンデンサ素子のＥＳＲは、温度２０℃、周波数１００ｋＨｚの条件にてＬＣＲメータを用いて測定した。
【００５７】
〔ショート不良率〕
コンデンサ素子巻回時のショート不良は、素子を巻回した後のショート不良率とエージング時のショート不良率とを求めた。
巻回後の素子を１０００個用意し、３００Ｖの電圧を印加した時に導通により電圧が降下したものを巻回ショート不良とみなした。ショートした不良数を計数し、１０００で除した後、百分率で表して、巻回ショート不良率とした。
【００５８】
エージング時のショート不良は、巻回ショートしなかった素子に定格電圧を印加し、その時に導通により電圧が降下したものをエージング時のショート不良とみなした。エージング時に生じたショート不良数を計数し、評価に供した素子数で除して、百分率で表して、エージングショート不良率とした。
【００５９】
〔実施例〕
以下、本発明に係る具体的な実施例等について説明する。
まず、各実施例、比較例、従来例のセパレータについて説明する。
〔実施例１〕
アクリル繊維５０質量％と、フィブリル化アクリル繊維５０質量％とを混合した。得られた原料を用いて円網抄紙し、更に１５０℃にてドライ表面で熱処理とタッチロールによるプレスを行い、実施例１のセパレータを製作した。
実施例１のセパレータは、厚さ３０μｍ、密度０．５５ｇ／ｃｍ3であり、平均孔径は０．５２μｍ、湿潤引張強さは０．６９ｋＮ／ｍであった。
【００６０】
〔実施例２〕
アクリル繊維５０質量％と、ポリエチレンテレフタレートポリエステル繊維（以下、「ＰＥＴ繊維」と称す）２５質量％と、繊維製造時の延伸度を抑制して製造したポリエチレンテレフタレートポリエステル繊維（以下、「未延伸ＰＥＴ繊維」と称す）２５質量％とを混合した。得られた原料を用いて円網抄紙し、更に１５０℃にてドライ表面で熱処理とタッチロールによるプレスを行い、実施例２のセパレータを製作した。
実施例２のセパレータは、厚さ６０μｍ、密度０．２０ｇ／ｃｍ3であり、平均孔径は１４．７μｍ、湿潤引張強さは１．１０ｋＮ／ｍであった。
【００６１】
〔実施例３〕
半芳香族ポリアミド繊維５０質量％と、フィブリル化アクリル繊維２５質量％と、未延伸ＰＥＴ繊維２５質量％とを混合した。得られた原料を用いて円網抄紙し、更に１５０℃にてドライ表面で熱処理とタッチロールによるプレスを行い、実施例３のセパレータを製作した。
実施例３のセパレータは、厚さ２０μｍ、密度０．４０ｇ／ｃｍ3であり、平均孔径は９．７０μｍ、湿潤引張強さは１．６０ｋＮ／ｍであった。
【００６２】
〔実施例４〕
フィブリル化アラミド繊維２５質量％と、ＰＥＴ繊維３０質量％と、アクリル繊維２５質量％と、ポリビニルアルコール繊維２０質量％とを混合した。得られた原料を用いて円網抄紙し、更に１５０℃にてドライ表面で熱処理とタッチロールによるプレスを行い、実施例４のセパレータを製作した。
実施例４のセパレータは、厚さ７０μｍ、密度０．３０ｇ／ｃｍ3であり、平均孔径は１２．８０μｍ、湿潤引張強さは０．３１ｋＮ／ｍであった。
【００６３】
〔参考例〕
フィブリル化アクリル繊維８０質量％と、アクリル繊維２０質量％とを混合した。得られた原料を用いて円網抄紙し、更に１５０℃にてドライ表面で熱処理とタッチロールによるプレスを行い、参考例のセパレータを製作した。
参考例のセパレータは、厚さ４０μｍ、密度０．４５ｇ／ｃｍ3であり、平均孔径は０．４１μｍ、湿潤引張強さは０．６０ｋＮ／ｍであった。
【００６４】
〔比較例１〕
半芳香族ポリアミド繊維４０質量％と、ＰＥＴ繊維２０質量％と、未延伸ＰＥＴ繊維２０質量％と、フィブリル化アクリル繊維２０質量％とを混合した。得られた原料を用いて円網抄紙し、比較例１のセパレータを製作した。
比較例１のセパレータは、厚さ５０μｍ、密度０．３１ｇ／ｃｍ3であり、平均孔径は９．１０μｍ、湿潤引張強さは０．２７ｋＮ／ｍであった。
【００６５】
〔比較例２〕
アクリル繊維４０質量％と、フィブリル化アラミド繊維４０質量％と、ポリビニルアルコール繊維（ＰＶＡ）２０質量％とを混合した。得られた原料を用いて円網抄紙し、比較例２のセパレータを製作した。
比較例２のセパレータは、厚さ３０μｍ、密度０．２５ｇ／ｃｍ3であり、平均孔径は１６．２０μｍ、湿潤引張強さは０．４１ｋＮ／ｍであった。
【００６６】
〔従来例１〕
特許文献１の実施例１に記載の方法、即ち、平均繊維径１．０μｍ、繊維長３ｍｍのアクリル短繊維５０重量％と、平均繊維径３．０μｍ、繊維長３ｍｍのアクリル短繊維４０重量％と、フリーネス３０ｍｌのパラアラミドフィブリッド１０重量％とを混合し、混合した原料を用いて円網・傾斜コンビネーション抄紙機を用いて、湿式抄紙し、従来例１のセパレータを製作した。厚みは常温でカレンダー処理して調整した。
従来例１のセパレータは、厚さ１０μｍ、密度０．５０ｇ／ｃｍ3であり、平均孔径は１９．４０μｍ、湿潤引張強さは０．１３ｋＮ／ｍであった。
【００６７】
〔従来例２〕
特許文献３の実施例１に記載の方法、即ち、ＰＥＴの溶液（ＯＣＰが溶媒）を用い、スパンボンド法により紡糸し、極細繊維ウェブ上に吹き付け、作成した不織布層（Ｉ層）／熱可塑性樹脂長繊維で構成される不織布層（ＩＩ層）からなる積層ウェブを製作し、ＰＥＴ繊維を１００質量％含有した従来例２のセパレータとした。
従来例２のセパレータは、厚さ４０μｍ、密度０．５０ｇ／ｃｍ3であり、平均孔径は６．７０μｍ、湿潤引張強さは０．５１ｋＮ／ｍであった。
【００６８】
本実施の形態の各実施例、参考例、各比較例、各従来例のセパレータ単体の評価結果を表１に示す。
【表１】
2018073895.tif 000002
【００６９】
以上の各実施例、比較例、従来例のセパレータを用いた、アルミ電解コンデンサについて説明する。各実施例、比較例、従来例のセパレータを用いたコンデンサは、定格電圧３５Ｖ、定格静電容量１２０μＦ、定格電圧６３Ｖ、定格静電容量４７μＦの固体電解コンデンサ、定格電圧３５Ｖ、定格静電容量２７０μＦ、定格電圧１２５Ｖ、定格静電容量１０μＦのハイブリッド電解コンデンサの評価結果を示す。
【００７０】
〔実施例１〕
（定格電圧３５Ｖ、定格静電容量１２０μＦの固体電解コンデンサ）
素子巻回時、エージング時共にショート不良率０．１％、エージング時のＥＳＲ９ｍΩであった。
（定格電圧６３Ｖ、定格静電容量４７μＦの固体電解コンデンサ）
素子巻回時のショート不良率０．３％、エージング時のショート不良率０．１％、エージング時のＥＳＲ２３ｍΩであった。
【００７１】
（定格電圧３５Ｖ、定格静電容量２７０μＦのハイブリッド電解コンデンサ）
素子巻回時、エージング時のショート不良率０．０％、エージング時のＥＳＲ１４ｍΩであった。
（定格電圧１２５Ｖ、定格静電容量１０μＦのハイブリッド電解コンデンサ）
素子巻回時のショート不良率０．１％、エージング時のショート不良率０．０％、エージング時のＥＳＲ３５ｍΩであった。
【００７２】
〔実施例２〕
（定格電圧３５Ｖ、定格静電容量１２０μＦの固体電解コンデンサ）
素子巻回時のショート不良率０．２％、エージング時共にショート不良率０．０％、エージング時のＥＳＲ１０ｍΩであった。
（定格電圧６３Ｖ、定格静電容量４７μＦの固体電解コンデンサ）
素子巻回時のショート不良率０．５％、エージング時のショート不良率０．２％、エージング時のＥＳＲ２４ｍΩであった。
【００７３】
（定格電圧３５Ｖ、定格静電容量２７０μＦのハイブリッド電解コンデンサ）
素子巻回時のショート不良率０．１％、エージング時のショート不良率０．０％、エージング時のＥＳＲ１６ｍΩであった。
（定格電圧１２５Ｖ、定格静電容量１０μＦのハイブリッド電解コンデンサ）
素子巻回時のショート不良率０．２％、エージング時のショート不良率０．１％、エージング時のＥＳＲ３４ｍΩであった。
【００７４】
〔実施例３〕
（定格電圧３５Ｖ、定格静電容量１２０μＦの固体電解コンデンサ）
素子巻回時のショート不良率０．３％、エージング時共にショート不良率０．０％、エージング時のＥＳＲ８ｍΩであった。
（定格電圧６３Ｖ、定格静電容量４７μＦの固体電解コンデンサ）
素子巻回時のショート不良率０．７％、エージング時のショート不良率０．３％、エージング時のＥＳＲ２０ｍΩであった。
【００７５】
（定格電圧３５Ｖ、定格静電容量２７０μＦのハイブリッド電解コンデンサ）
素子巻回時、エージング時のショート不良率０．０％、エージング時のＥＳＲ１３ｍΩであった。
（定格電圧１２５Ｖ、定格静電容量１０μＦのハイブリッド電解コンデンサ）
素子巻回時のショート不良率０．５％、エージング時のショート不良率０．２％、エージング時のＥＳＲ３０ｍΩであった。
【００７６】
〔実施例４〕
（定格電圧３５Ｖ、定格静電容量１２０μＦの固体電解コンデンサ）
素子巻回時のショート不良率０．０％、エージング時のショート不良率０．２％、エージング時のＥＳＲ１１ｍΩであった。
（定格電圧６３Ｖ、定格静電容量４７μＦの固体電解コンデンサ）
素子巻回時のショート不良率０．１％、エージング時のショート不良率０．０％、エージング時のＥＳＲ２４ｍΩであった。
【００７７】
（定格電圧３５Ｖ、定格静電容量２７０μＦのハイブリッド電解コンデンサ）
素子巻回時のショート不良率０．０％、エージング時のショート不良率０．２％、エージング時のＥＳＲ１７ｍΩであった。
（定格電圧１２５Ｖ、定格静電容量１０μＦのハイブリッド電解コンデンサ）
素子巻回時、エージング時共にショート不良率０．０％、エージング時のＥＳＲ３６ｍΩであった。
【００７８】
〔参考例〕
（定格電圧３５Ｖ、定格静電容量１２０μＦの固体電解コンデンサ）
素子巻回時のショート不良率０．４％、エージング時のショート不良率０．２％、エージング時のＥＳＲ１７ｍΩであった。
（定格電圧６３Ｖ、定格静電容量４７μＦの固体電解コンデンサ）
素子巻回時のショート不良率０．９％、エージング時のショート不良率０．５％、エージング時のＥＳＲ２９ｍΩであった。
【００７９】
（定格電圧３５Ｖ、定格静電容量２７０μＦのハイブリッド電解コンデンサ）
素子巻回時、エージング時のショート不良率０．３％、エージング時のＥＳＲ２０ｍΩであった。
（定格電圧１２５Ｖ、定格静電容量１０μＦのハイブリッド電解コンデンサ）
素子巻回時のショート不良率０．７％、エージング時のショート不良率０．５％、エージング時のＥＳＲ４１ｍΩであった。
【００８０】
〔比較例１〕
（定格電圧３５Ｖ、定格静電容量１２０μＦの固体電解コンデンサ）
素子巻回時のショート不良率０．８％、エージング時のショート不良率１．９％、エージング時のＥＳＲ２４ｍΩであった。
（定格電圧６３Ｖ、定格静電容量４７μＦの固体電解コンデンサ）
素子巻回時のショート不良率２．９％、エージング時のショート不良率１．５％、エージング時のＥＳＲ３９ｍΩであった。
【００８１】
（定格電圧３５Ｖ、定格静電容量２７０μＦのハイブリッド電解コンデンサ）
素子巻回時のショート不良率０．４％、エージング時のショート不良率１．９％、エージング時のＥＳＲ２９ｍΩであった。
（定格電圧１２５Ｖ、定格静電容量１０μＦのハイブリッド電解コンデンサ）
素子巻回時のショート不良率１．２％、エージング時のショート不良率４％、エージング時のＥＳＲ５２ｍΩであった。
【００８２】
〔比較例２〕
（定格電圧３５Ｖ、定格静電容量１２０μＦの固体電解コンデンサ）
素子巻回時のショート不良率４．３％、エージング時共にショート不良率１．８％、エージング時のＥＳＲ２９ｍΩであった。
（定格電圧６３Ｖ、定格静電容量４７μＦの固体電解コンデンサ）
素子巻回時のショート不良率８．９％、エージング時のショート不良率４．６％、エージング時のＥＳＲ３５ｍΩであった。
【００８３】
（定格電圧３５Ｖ、定格静電容量２７０μＦのハイブリッド電解コンデンサ）
素子巻回時のショート不良率３．１％、エージング時のショート不良率１．８％、エージング時のＥＳＲ２３ｍΩであった。
（定格電圧１２５Ｖ、定格静電容量１０μＦのハイブリッド電解コンデンサ）
素子巻回時のショート不良率５％、エージング時のショート不良率３．４％、エージング時のＥＳＲ４８ｍΩであった。
【００８４】
〔従来例１〕
（定格電圧３５Ｖ、定格静電容量１２０μＦの固体電解コンデンサ）
素子巻回時のショート不良率５．６％、エージング時共にショート不良率２．１％、エージング時のＥＳＲ１１ｍΩであった。
（定格電圧６３Ｖ、定格静電容量４７μＦの固体電解コンデンサ）
素子巻回時のショート不良率９．１％、エージング時のショート不良率１．６％、エージング時のＥＳＲ２２ｍΩであった。
【００８５】
（定格電圧３５Ｖ、定格静電容量２７０μＦのハイブリッド電解コンデンサ）
素子巻回時のショート不良率４．６％、エージング時のショート不良率２．２％、エージング時のＥＳＲ１６ｍΩであった。
（定格電圧１２５Ｖ、定格静電容量１０μＦのハイブリッド電解コンデンサ）
素子巻回時のショート不良率６．３％、エージング時のショート不良率３．１％、エージング時のＥＳＲ３５ｍΩであった。
【００８６】
〔従来例２〕
（定格電圧３５Ｖ、定格静電容量１２０μＦの固体電解コンデンサ）
素子巻回時のショート不良率０．４％、エージング時共にショート不良率０．３％、エージング時のＥＳＲ３０ｍΩであった。
（定格電圧６３Ｖ、定格静電容量４７μＦの固体電解コンデンサ）
素子巻回時のショート不良率１．１％、エージング時のショート不良率０．６％、エージング時のＥＳＲ３６ｍΩであった。
【００８７】
（定格電圧３５Ｖ、定格静電容量２７０μＦのハイブリッド電解コンデンサ）
素子巻回時のショート不良率０．３％、エージング時のショート不良率０．４％、エージング時のＥＳＲ２８ｍΩであった。
（定格電圧１２５Ｖ、定格静電容量１０μＦのハイブリッド電解コンデンサ）
素子巻回時のショート不良率０．９％、エージング時のショート不良率０．６％、エージング時のＥＳＲ５１ｍΩであった。
【００８８】
本実施の形態の各実施例、参考例、各比較例、各従来例のセパレータを用いて作成したアルミニウム電解コンデンサの性能評価結果を表２に示す。
【表２】
2018073895.tif 000003
【００８９】
実施例１乃至４のセパレータを用いた定格電圧３５Ｖ、定格静電容量１２０μＦの固体電解コンデンサは巻回時のショート不良率、エージング時のショート不良率ともに低く抑えられており、ＥＳＲも８〜１１ｍΩと低い。また、同セパレータを用いた定格電圧６３Ｖ、定格静電容量４７μＦの固体電解コンデンサは、定格電圧を向上させたにもかかわらず、巻回時のショート不良率、エージング時のショート不良率も低く、ＥＳＲも２０〜２４ｍΩであり、固体電解コンデンサとして良好な性能を確保している。
【００９０】
また実施例１乃至４のセパレータを用いた定格電圧３５Ｖ、定格静電容量２７０μＦのハイブリッド電解コンデンサの評価でも、ショート不良率、エージング時のショート不良率ともに低く抑えられており、ＥＳＲも１３〜１７ｍΩと低い。そして、同セパレータを用いた定格電圧１２５Ｖ、定格静電容量１０μＦのハイブリッド電解コンデンサは定格電圧を向上させたにもかかわらず、ショート不良率は低く、ＥＳＲも３０〜３６ｍΩと低い。
【００９１】
このことから、本実施の形態のセパレータはコンデンサを高定格電圧化しても、ショート不良率を抑制することが可能であり、ＥＳＲも悪化がないことが明らかとなった。
【００９２】
参考例のセパレータは、厚さ、密度、湿潤引張強さは実施例と同レベルで、平均孔径が０．４１μｍのセパレータである。また、このセパレータは特許文献２の実施例１記載のセパレータと同じ厚さ、密度で、セパレータを構成する繊維の含有率も同じである。
【００９３】
このセパレータを用いた固体電解コンデンサ、及びハイブリッド電解コンデンサは、巻回時、エージング時ともにショート不良率は各実施例と比べ若干高く、いずれのコンデンサにおいても、ＥＳＲも若干高くなっている。即ち、フィブリル化アクリル繊維の含有量が８０質量％と、実施例に比べ多く、それにより、セパレータの緻密性が向上したことが明らかとなったと考えられる。
【００９４】
つまり、フィブリル化アクリル繊維の含有量が多いことにより、セパレータの平均孔径が小さくなったことで、コンデンサのＥＳＲに若干の影響を与えている。各実施例と参考例との比較から、セパレータにおけるフィブリル化アクリル繊維の含有率は、５０質量％までであれば、コンデンサのＥＳＲを低く抑え、コンデンサの高定格電圧化に寄与することが明らかとなった。
【００９５】
比較例１のセパレータは、厚さ、密度、平均孔径は実施例と同レベルであるが、湿潤引張強さが０．２７ｋＮ／ｍと、実施例に比べ低い。この比較例１のセパレータを用いた定格電圧３５Ｖ、定格静電容量１２０μＦの固体電解コンデンサは、素子巻時、エージング時のショート不良率がそれぞれ０．８％、１．９％と各実施例よりも高くなっている。
【００９６】
また、定格電圧６３Ｖ、定格静電容量４７μＦの固体電解コンデンサでも、素子巻時、エージング時のショート不良率がそれぞれ２．９％、１．５％と各実施例よりも高い。そして、定格電圧３５Ｖ、定格静電容量２７０μＦのハイブリッド電解コンデンサでも、素子巻時、エージング時のショート不良率がそれぞれ０．４％、１．９％と各実施例よりも高く、定格電圧１２５Ｖ、定格静電容量１０μＦのハイブリッド電解コンデンサでも、素子巻時、エージング時のショート不良率がそれぞれ１．２％、４．０％と各実施例よりも高い。
【００９７】
これは、比較例１のセパレータはフィブリル化アクリル繊維がセパレータ全体で２０質量％しか含有しておらず、セパレータの湿潤引張強さが０．２７ｋＮ／ｍと低くなったことが原因と考えられる。
【００９８】
このことから、コンデンサの高定格電圧化のためには、アクリル繊維の含有率は２０質量％では不足しており、２５質量％必要であるとわかる。またセパレータの湿潤引張強さは０．３０ｋＮ／ｍ以上必要であることが明らかとなった。
【００９９】
比較例２のセパレータは、厚さ、密度、湿潤引張強さは実施例と同レベルで、平均孔径が、１６．２０μｍと大きい。このため、各コンデンサの素子巻時のショート不良率が高くなっている。このことから、素子巻時のショート不良率を抑制するには、セパレータの平均孔径を１５μｍ以下にすることが必要であることが明らかとなった。
【０１００】
従来例１のセパレータは、特許文献１の実施例１記載のセパレータと同様であるが、平均孔径が１９．４０μｍと大きく、湿潤引張強さが０．１３ｋＮ／ｍと低い。このため、各コンデンサの評価でも、素子巻時、及びエージング時のショート不良率が高い。
【０１０１】
比較例１乃至２、従来例１のコンデンサ評価結果から、セパレータにアクリル繊維が４０乃至９０質量％含有されているだけでは、ショート不良率の改善や、定格電圧の高圧化という課題を解決できず、やはり、平均孔径を０．５０〜１５．０μｍに制御すること、また、湿潤引張強さを０．３０ｋＮ／ｍ以上にすることが必要であることが明らかとなった。
【０１０２】
従来例２のセパレータは、特許文献３の実施例１記載のセパレータと同様で、ＰＥＴ樹脂１００％の三層乾式不織布である。このセパレータを用いた各コンデンサのショート不良率は、実施例に比べ、若干悪い程度であるが、ＥＳＲが高くなっている。これは、セパレータがＰＥＴ樹脂１００質量％で構成され、乾式不織布を三層積層しているため、導電性高分子重合液、又は導電性高分子水分散液の含浸性、及び保持性が悪く、導電性高分子層が上手く形成できなかったことが原因と考えられる。
【０１０３】
以上説明したように本発明の実施の形態によれば、セパレータの平均孔径を０．５〜１５μｍの範囲に制御し、７０℃のイオン交換水に３０分間浸漬した後の湿潤引張強さが０．３０ｋＮ／ｍ以上のセパレータとすることで、化成液中でのセパレータの紙層崩れを抑制でき、セパレータの形状安定性が向上する。このため、本実施の形態のセパレータを用いたアルミニウム電解コンデンサの、エージング時のショート不良率を低減し、素子ショート不良率の低減も可能となる。つまり、アルミニウム電解コンデンサの高耐電圧化にも寄与できる。
【０１０４】
セパレータにおいて、アクリル繊維を２５質量％以上含有することで、導電性高分子重合液や、導電性高分子水分散液の良好な含浸性を有するセパレータとすることができる。含浸性が良好なことで、重合液や分散液の含浸性・保持性が向上し、このセパレータを用いたアルミニウム固体電解コンデンサのＥＳＲを更に低減できる。
【０１０５】
また、フィブリル化アクリル繊維を２５〜５０質量％含有したセパレータとすることで、良好な含浸性を維持しつつ、セパレータの緻密性をさらに向上させることができる。
【０１０６】
以上記載したように、本実施の形態のセパレータは、コンデンサに用いた時に、ＥＳＲが悪化することなく、ショート不良率を低減し、コンデンサの高定格電圧化にも寄与するセパレータを提供できる。
【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
少なくとも１層の湿式不織布層を有し、一対の電極の間に介在するアルミニウム電解コンデンサ用セパレータであって、
前記湿式不織布層の平均孔径が０．５〜１５μｍの範囲であり、かつ、７０℃のイオン交換水に３０分間浸漬した後の湿潤引張強さが０．３０ｋＮ／ｍ以上であり、前記セパレータは合成繊維からなる湿式不織布であることを特徴とするアルミニウム電解コンデンサ用セパレータ。
【請求項２】
前記湿式不織布層は、アクリル繊維を２５質量％以上含有することを特徴とする請求項１記載のアルミニウム電解コンデンサ用セパレータ。
【請求項３】
前記アクリル繊維が、フィブリル化アクリル繊維を２５〜５０質量％含有することを特徴とする請求項１又は請求項２に記載のアルミニウム電解コンデンサ用セパレータ。
【請求項４】
請求項１及至請求項３のいずれか１項に記載のセパレータを用いることを特徴とするアルミニウム電解コンデンサ。
【請求項５】
陰極として導電性高分子を用いたことを特徴とする請求項４に記載のアルミニウム電解コンデンサ。